【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
ポリマーメルトを液体状態、溶液中または分散物中の添加剤と混合するための連続方法、特にポリマー製造法における方法であって、溶融ポリマーおよび少なくとも１種の添加剤を含有する第１ストリーム（サイドストリーム）を、溶融ポリマーを含有する第２ストリーム（メインストリーム）と押出機にて混ぜ合わせて１つのストリームを得ること、および第１ストリームの温度を第２ストリームの温度より低くすることを特徴とする方法。
【請求項２】
混合を第２ストリームの圧力上昇ゾーンにて行うことを特徴とする、請求項１に記載の方法。
【請求項３】
第１ストリームを溶融した二級品で形成することを特徴とする、請求項１に記載の方法。
【請求項４】
混合に先立って第２ストリームを脱ガスし、および脱ガス後およびサイドストリーム導入前にメインストリーム中に残存する揮発物の含量が１０００ｐｐｍ以下である、請求項１に記載の方法。
【請求項５】
サイドストリームの温度がメインストリームの温度より少なくとも４０Ｋ低い、請求項１に記載の方法。
【請求項６】
混合に先立って第２ストリームを脱ガスし、および脱ガスを二条ねじ構造の密接噛合型同方向回転二軸スクリュー押出機にて行う、請求項１に記載の方法。
【手続補正２】
【補正対象書類名】明細書
【補正対象項目名】０００４
【補正方法】変更
【補正の内容】
【０００４】
可動部材を有する機械で被処理物（task）を混合するには、ヘンセン、クナッペおよびポテンテによる「プラスチック押出成形技術  Ｉ−基礎」、ハンザー出版社、１９８９年、ＩＳＢＮ  ３−４４６−１４３３９−４、第３７０頁、図１０に単軸および二軸スクリュー機械について記載されているような特別な要素（または部材）を通常使用する。例として、シングルスタートスクリュー（eingaengige Wellen）のための刻み付き要素、および同期化密接噛合型二軸スクリュー装置のためのニーディングディスクがある。これらの要素は添加剤の優れた分散性を確保し得るものの、エネルギー入力を余分に要し、このため温度上昇を招いて製品品質を損ない得るという不都合がある。添加剤は高温において望ましくない反応を起こすものとして知られているからである。このことはポリマーマトリクスまたは他の添加剤との反応、および更なる反応相手なしでの反応（例えば分解または転移プロセスにより）の双方で起こり得る。このような反応は一方では、加えた添加剤の品質を低下させ、その働きを制限する。他方では、反応により生じる生成物もポリマーの品質に悪影響を及ぼし、例えば色を損なわせるという不都合がある。この点において、高温での長い滞留時間は特に不利な影響を及ぼすものである。
【手続補正３】
【補正対象書類名】明細書
【補正対象項目名】０００６
【補正方法】変更
【補正の内容】
【０００６】
基本的には、可動部材を有しない混合要素、いわゆるスタティックミキサーも添加剤を混合するために使用され得る。スタティックミキサーを使用した例は、「化学工業（Chemische Industrie）」、３７（７）、第４７４〜４７６頁に記載されている。しかしながら、スタティックミキサーを使用することは好ましくない。機械の下流に部材が接続されるので、その圧力降下が工業的に許容し得る範囲内であっても、滞留時間がかかり、このため製品を損ねるからである。その圧力降下は、上流の押出機（これは能力が低く、よって温度上昇および製品ダメージをもたらす）によって、あるいは圧力上昇のために歯車ポンプなどの追加のアセンブリ（これは費用が余計にかかり、また滞留時間が余計にかかり、よって製品ダメージをもたらす）によって手当する必要がある。
【手続補正４】
【補正対象書類名】明細書
【補正対象項目名】０００８
【補正方法】変更
【補正の内容】
【０００８】
ＤＥ  １９８  ４１  ３７６  Ａ１は、ポリマー中に添加剤を混合する別の方法を記載しており、その実施例はポリエステルおよびコポリエステルに関するものである。この場合もサイドストリームをメインストリームから抜き出しているが、ここでは遊星歯車ポンプにより行っている。添加剤をサイドストリームとスタティックミキサーにより混合し、その後、サイドストリームをメインストリームとスタティックミキサーにより再び混合している。この方法では、二級品をメインストリームに導入することはできない。また、温度はメインストリームの温度に設定しており、その温度では添加剤の有害な反応が起こり得る。
【手続補正５】
【補正対象書類名】明細書
【補正対象項目名】００２０
【補正方法】変更
【補正の内容】
【００２０】
当業者によく知られた熱可塑性成形組成物（または成形材料）に対して多様な仕様が存在することが知られている。これは例えば、数または重量平均分子量、化学組成、分枝の程度または規則性（またはオーダー）、揮発性または抽出可能物質の含量、エラストマー相の架橋の程度、異なる剪断速度における粘度、メルトフローインデックス、添加剤の含量、分子の末端基の含量、不溶解性および／または変色粒子の含量、調製後の製品のにおい、色または形態などであり得る。これら仕様に反することとなる理由も多様である。例えば出発材料の品質にばらつきがあることや極めて幅広く様々な乱れがプロセスに作用するために起こり得るというものである。仕様に適合しない製品が生じる更なる理由は、スタートアップを行うことや、処理量または製品タイプを変更する際に仕様から逸脱しなければならないことによるものである。仕様に適合しない製品を、本明細書において二級品（または二級品質の製品）と言うものとする。二級品は値下げ価格でしか市販できず、または廃棄しなければならず、このためコスト高を招き、また資源を不必要に消費するので環境に影響することとなる。従って、このような二級品を使用することのできる経済的な方法を見出すことが望ましい。
【手続補正６】
【補正対象書類名】明細書
【補正対象項目名】００２３
【補正方法】変更
【補正の内容】
【００２３】
本発明は、ポリマー組成物の１つのストリームを形成するために、溶融ポリマーおよび少なくとも１種の添加剤を含有する第１ストリームを、溶融ポリマーを含有する第２ストリームと混ぜ合わせることを特徴とする連続方法である。第１ストリームの温度は第２ストリームの温度より低く、また、使用する添加剤は液体状態（または液体の形態）、溶液中または分散物中に存在する。好ましい態様においては、第２ストリームを第１ストリームと混合する前に第２ストリームを脱ガスする。脱ガスにより、残存する揮発物の含量は１０００ｐｐｍ以下、好ましくは５００ｐｐｍ以下に低下する。更に好ましい態様においては、第１ストリームを第２ストリームと圧力上昇ゾーンにて混ぜ合わせる（圧力上昇ゾーンとは、圧力が形成または付与された押出機内の領域である）。
【手続補正７】
【補正対象書類名】明細書
【補正対象項目名】００２４
【補正方法】変更
【補正の内容】
【００２４】
更に好ましい態様において、第１ストリームの温度は第２ストリームの温度より少なくとも２０Ｋ、好ましくは４０Ｋ低い。最大温度差は一般的には１５０Ｋ、好ましくは１００Ｋである。圧力上昇ゾーンは好ましくは冷却され、圧力上昇ゾーンでの押出機の内壁の温度は、混ぜ合わせたストリームの温度より少なくとも４０Ｋ、好ましくは少なくとも８０Ｋ、特に好ましくは１５０Ｋ低いようになっている。最大温度差は一般的には２００Ｋ、好ましくは１００Ｋである。
【手続補正８】
【補正対象書類名】明細書
【補正対象項目名】００５６
【補正方法】変更
【補正の内容】
【００５６】
１．１．６．  アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、エチレングリコールビス［３，３−ビス（３’−ｔｅｒｔ−ブチル−４’−ヒドロキシフェニル）ブチラート］、ビス（３−ｔｅｒｔ−ブチル−４−ヒドロキシ−５−メチルフェニル）ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタラート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン。
【手続補正９】
【補正対象書類名】明細書
【補正対象項目名】００７１
【補正方法】変更
【補正の内容】
【００７１】
１．２．１．  ２−（２’−ヒドロキシフェニル）ベンゾトリアゾール、例えば２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクチルオキシフェニル）ベンゾトリアゾール、２−（３’，５’−ジ−ｔｅｒｔ−アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−ｔｅｒｔ−ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル］−２Ｈ−ベンゾトリアゾールのポリエチレングリコール３００とのエステル交換反応生成物；［Ｒ−ＣＨ２ＣＨ２−ＣＯＯ−ＣＨ２ＣＨ２］２（式中、Ｒ＝３’−ｔｅｒｔ−ブチル−４’−ヒドロキシ−５’−２Ｈ−ベンゾトリアゾール−２−イルフェニル）、２−［２’−ヒドロキシ−３’−（α、α−ジメチルベンジル）−５’−（１，１，３，３−テトラメチルブチル）フェニル］ベンゾトリアゾール、２−［２’−ヒドロキシ−３’−（１，１，３，３−テトラメチルブチル）−５’−（α、α−ジメチルベンジル）フェニル］ベンゾトリアゾール。
【手続補正１０】
【補正対象書類名】明細書
【補正対象項目名】００７６
【補正方法】変更
【補正の内容】
【００７６】
１．２．６．  立体障害アミン、例えばビス（２，２，６，６−テトラメチル−４−ピペリジル）セバケート）、ビス（２，２，６，６−テトラメチル−４−ピペリジル）スクシナート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）、ｎ−ブチル−３，５−ジ−ｔｅｒｔ−ブチル−４−ヒドロキシベンジルマロナート、１−（２−ヒドロキシエチル）−２，２，６，６−テトラメチル−４−ヒドロキシピペリジンとコハク酸との縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−トリアジンとの直鎖状または環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロナート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシナート、Ｎ，Ｎ’−ビス（２，２，６，６−テトラメチル−４−ピペリジル）ヘキサメチレンジアミンと４−モルホリノ−２，６−ジクロロ−１，３，５−トリアジンとの直鎖状または環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合物、２−クロロ−４，６−ビス（４−ｎ−ブチルアミノ−１，２，２，６，６−ペンタメチルピペリジル）−１，３，５−トリアジンと１，２−ビス（３−アミノプロピルアミノ）エタンとの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラ−メチルピペリジンとの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンとの縮合物、１，２−ビス（３−アミノプロピルアミノ）エタンと２，４，６−トリクロロ−１，３，５−トリアジンと４−ブ���ルアミノ−２，２，６，６−テトラメチルピペリジンとの縮合物（ＣＡＳ登録番号［１３６５０４−９６−６］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソスピロ［４．５］デカン、７，７，９，９−テトラメチル−２−シクロウンデシル−１−オキサ−３，８−ジアザ−４−オキソスピロ［４．５］デカンとエピクロロヒドリンとの反応生成物、１，１−ビス（１，２，２，６，６−ペンタメチル−４−ピペリジルオキシカルボニル）−２−（４−メトキシフェニル）エテン、Ｎ，Ｎ’−ビス（ホルミル）−Ｎ，Ｎ’−ビス（２，２，６，６−テトラメチル−４−ピペリジル）ヘキサメチレンジアミン、４−メトキシメチレンマロン酸の１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、無水マレイン酸／α−オレフィンコポリマーと２，２，６，６−テトラメチル−４−アミノピペリジンまたは１，２，２，６，６−ペンタメチル−４−アミノピペリジンとの反応生成物。
【手続補正１１】
【補正対象書類名】明細書
【補正対象項目名】００８０
【補正方法】変更
【補正の内容】
【００８０】
１．３．  適切な金属不活性化剤は好ましくは、例えばＮ，Ｎ’−ジフェニルオキサミド、Ｎ−サリチラル−Ｎ’−サリチロイルヒドラジン、Ｎ，Ｎ’−ビス（サリチロイル）ヒドラジン、Ｎ，Ｎ’−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジドである。これら化合物は個々にまたはそれらの混合物として使用し得る。
【手続補正１２】
【補正対象書類名】明細書
【補正対象項目名】００９７
【補正方法】変更
【補正の内容】
【００９７】
ポリカーボネートの製造に関する詳細は、ここ約４０年間に亘る数百件の特許明細書中に述べられている。単なる例としてここに参照する。
シュネル（Schnell）、「ポリカーボネートの化学と物理（Chemistry and Physics of Polycarbonates）」、ポリマー・レヴューズ（Polymer Reviews）、第９巻、インターサイエンス出版社（Interscience Publisher）、ニューヨーク、ロンドン、シドニー、１９６４年；
Ｄ．Ｃ．プレヴォールシーク（Prevorsek）、Ｂ．Ｔ．デボナ（Debona）およびＹ．ケステン（Kesten）、コーポレート・リサーチ・センター、アライド・ケミカル・コーポレイション（Allied Chemical Corporation）、モリスタウン、ニュージャージー  ０７９６０：「ポリ（エステルカーボネート）コポリマーの合成（Synthesis of Poly(ester Carbonate） Copolymers）」、ジャーナル・オブ・ポリマー・サイエンス、ポリマーケミストリー篇、第１９巻、７５〜９０（１９８０年）；
Ｄ．フライターク（Freitag）、Ｕ．グリゴ（Grigo）、Ｐ．Ｒ．ミュラー（Mueller）、Ｎ．ヌーヴァテュー（Nouvertne）’、バイエル・アクチエンゲゼルシャフト（BAYER AG）、「ポリカーボネート（Polycarbonates）」、エンサイクロペディア・オブ・ポリマー・サイエンス・アンド・エンジニアリング、第１１巻、第２版、１９８８年、第６４８〜７１８頁；そして最後に、
Ｕ．グリゴ博士、Ｋ．キルヒャー（Kircher）博士およびＰ．Ｒ．ミュラー博士、「ポリカーボネート（Polycarbonate）」、「ポリカーボネート、ポリアセテール、ポリエステル、セルロールエステル（Polycarbonate, Polyacetale, Polyester, Celluloseester）」、ベッカー／ブラウン（Becker/Braun）、プラスチックハンドブック（Kunststoff−Handbuch）、第３/１巻、カール・ハンザー出版社、ミュンヘン、ウィーン、１９９２年、第１１７〜２９９頁。
【手続補正１３】
【補正対象書類名】明細書
【補正対象項目名】０１１８
【補正方法】変更
【補正の内容】
【０１１８】
本発明によるポリカーボネート成形組成物は、既知の方法により、ポリカーボネートに対して常套の加工パラメータに従って、常套の加工機にて加工して成形品および押出品とし得る。
本発明は以下の態様を含むものである。
（態様１）
ポリマーメルトを液体状態、溶液中または分散物中の添加剤と混合するための連続方法、特にポリマー製造法における方法であって、溶融ポリマーおよび少なくとも１種の添加剤を含有する第１ストリーム（サイドストリーム）を、溶融ポリマーを含有する第２ストリーム（メインストリーム）と押出機にて混ぜ合わせて１つのストリームを得ること、および第１ストリームの温度を第２ストリームの温度より低くすることを特徴とする方法。
（態様２）
混合に先立って第２ストリームを脱ガスすることを特徴とする、態様１に記載の方法。
（態様３）
混合を第２ストリームの圧力上昇ゾーンにて行うことを特徴とする、態様１に記載の方法。
（態様４）
第２ストリームの圧力上昇ゾーンを冷却することを特徴とする、態様３に記載の方法。
（態様５）
第１ストリームを溶融した二級品で形成することを特徴とする、態様１に記載の方法。
（態様６）
ポリマーがポリカーボネートであることを特徴とする、態様１に記載の方法。
（態様７）
脱ガス後およびサイドストリーム導入前にメインストリーム中に残存する揮発物の含量が１０００ｐｐｍ以下である、態様２に記載の方法。
（態様８）
残存する揮発物の含量が５００ｐｐｍ以下である、態様７に記載の方法。
（態様９）
サイドストリームの温度がメインストリームの温度より少なくとも２０Ｋ低い、態様１に記載の方法。
（態様１０）
サイドストリームの温度がメインストリームの温度より少なくとも４０Ｋ低い、態様１に記載の方法。
（態様１１）
押出機の壁の内側における温度がストリーム全体の温度より少なくとも４０Ｋ冷たい、態様３に記載の方法。
（態様１２）
二条ねじ構造の密接噛合型同方向回転二軸スクリュー押出機にて脱ガスを行う、態様２に記載の方法。
（態様１３）
圧力上昇ゾーンが移送要素のみを含んで成る、態様１２に記載の方法。
（態様１４）
圧力上昇ゾーンは脱ガスゾーンより小さい外径を有する三条ねじ要素を含んで成る、態様１３に記載の方法。